(57)【要約】      （修正有）【課題】７００℃の使用においても赤外線反射効果を有する耐熱性ガラス板又は耐熱性ガラスセラミック板の提供。【解決手段】アンチモンを含有する酸化スズ層３が基板２上に堆積された耐熱性ガラス板又は耐熱性ガラスセラミック板１とする。【選択図】図１
2010280556.tif 000002
【特許請求の範囲】
【請求項１】
ガラス板又はガラスセラミック板であって、４．２未満の熱膨張係数ａを有するガラス又はガラスセラミックの基板と、赤外線を反射し且つアンチモンを含有する酸化スズ層であって、可視領域で透明な単層反射層として形成される酸化スズ層とを含むことを特徴とするガラス板又はガラスセラミック板。
【請求項２】
前記酸化スズ層が結晶層として形成されることをさらに特徴とする請求項１に記載のガラス板又はガラスセラミック板。
【請求項３】
前記酸化スズ層が、前記ガラス又はガラスセラミックの基板に直接隣接することをさらに特徴とする請求項１又は２に記載のガラス板又はガラスセラミック板。
【請求項４】
結合剤の層が、前記ガラス又はガラスセラミックの基板と、前記酸化スズ層との間に配置されていることをさらに特徴とする請求項１又は２に記載のガラス板又はガラスセラミック板。
【請求項５】
反射防止層が前記酸化スズ層上に導入されていることをさらに特徴とする請求項１〜４のいずれか一項に記載のガラス板又はガラスセラミック板。
【請求項６】
３０００ｎｍと４０００ｎｍとの間の波長において、特に熱負荷の下で成形した後に３０％超、好ましくは４０％超の反射率を有することをさらに特徴とする請求項１〜５のいずれか一項に記載のガラス板又はガラスセラミック板。
【請求項７】
４０％超、好ましくは５０％超、特に好ましくは７０％超の、可視光領域における平均透過率を有することをさらに特徴とする請求項１〜６のいずれか一項に記載のガラス板又はガラスセラミック板。
【請求項８】
成形形態、とりわけ曲がった形態に構成されることをさらに特徴とする請求項１〜７のいずれか一項に記載のガラス板又はガラスセラミック板。
【請求項９】
赤外線を反射する前記酸化スズ層中におけるスズに対するアンチモンの比率が、０．５％と２０％の間、好ましくは１％と１２％の間、特に好ましくは２％と６％の間となることをさらに特徴とする請求項１〜８のいずれか一項に記載のガラス板又はガラスセラミック板。
【請求項１０】
赤外線を反射する前記酸化スズ層が、２０ｎｍと２０００ｎｍの間、好ましくは２００ｎｍと１０００ｎｍの間、特に好ましくは６００ｎｍと７００ｎｍの間の厚さを有することをさらに特徴とする請求項１〜９のいずれか一項に記載のガラス板又はガラスセラミック板。
【請求項１１】
赤外線を反射する前記酸化スズ層が、６００℃超、好ましくは７００℃超、特に好ましくは８５０℃超の永久使用温度を対象に形成されることをさらに特徴とする請求項１〜１０のいずれか一項に記載のガラス板又はガラスセラミック板。
【請求項１２】
赤外線を反射する前記酸化スズ層が、３０００ｎｍ未満、好ましくは２５００ｎｍ未満、特に好ましくは２０００ｎｍ未満のプラズマエッジを有することをさらに特徴とする請求項１〜１１のいずれか一項に記載のガラス板又はガラスセラミック板。
【請求項１３】
請求項１〜１２のいずれか一項に記載のガラス板又はガラスセラミック板を有するオーブン又は暖炉用の前板。
【請求項１４】
請求項１〜１２のいずれか一項に記載のガラス板又はガラスセラミック板を有する耐火ドア又は耐火窓。
【請求項１５】
赤外線を反射するガラス板又はガラスセラミック板、特に請求項１〜１２のいずれか一項に記載のガラス板又はガラスセラミック板の製造方法であって、
４．２未満の熱膨張係数ａを有する基板を準備する工程と、
酸化アンチモンを含有し且つ可視領域で透明な酸化スズ層を、前記基板上に堆積する工程と、
を含む製造方法。
【請求項１６】
前記酸化スズ層を結晶層として堆積させることをさらに特徴とする請求項１５に記載の赤外線を反射するガラス板又はガラスセラミック板の製造方法。
【請求項１７】
アンチモンを含有する前記酸化スズ層を、スパッタリング、ＣＶＤ又はゾル・ゲル法によって、とりわけマグネトロンスパッタリングによって堆積させることをさらに特徴とする請求項１５又は１６に記載の赤外線を反射するガラス板又はガラスセラミック板の製造方法。
【請求項１８】
ターゲット、特に酸化アンチモンと酸化スズとを含有するセラミックターゲットを使用することをさらに特徴とする請求項１７に記載の赤外線を反射するガラス板又はガラスセラミック板の製造方法。
【請求項１９】
前記スパッタリング中に酸素を調節することをさらに特徴とする請求項１７又は１８に記載の赤外線を反射するガラス板又はガラスセラミック板の製造方法。
【請求項２０】
酸化アンチモンを含有する前記酸化スズ層をグリーンガラス上に堆積し、続いてセラミック化することをさらに特徴とする請求項１５〜１９のいずれか一項に記載の赤外線を反射するガラス板又はガラスセラミック板の製造方法。
【請求項２１】
前記ガラス板又はガラスセラミック板を高温状態で成形し、特に曲げることをさらに特徴とする請求項２０に記載の赤外線を反射するガラス板又はガラスセラミック板の製造方法。
【請求項２２】
酸化アンチモンを含有する前記酸化スズ層の前記堆積後に、前記基板を少なくとも５５０℃、好ましくは少なくとも８５０℃に加熱することをさらに特徴とする請求項１５〜２１のいずれか一項に記載の赤外線を反射するガラス板又はガラスセラミック板の製造方法。
【請求項２３】
酸化アンチモンを含有する前記酸化スズ層の前記堆積後に、前記基板を焼き戻すことをさらに特徴とする請求項１５〜２２のいずれか一項に記載の赤外線を反射するガラス板又はガラスセラミック板の製造方法。
【請求項２４】
赤外線を反射する前記酸化スズ層の前記堆積中に、前記ガラス板又はガラスセラミック板を１５０℃と６００℃の間の温度、好ましくは３００℃と５００℃の間の温度に維持することをさらに特徴とする請求項１５〜２３のいずれか一項に記載の赤外線を反射するガラス板又はガラスセラミック板の製造方法。
【請求項２５】
請求項１５〜２４のいずれか一項に記載の方法によって製造することができ、特に該方法によって製造されるガラス板又はガラスセラミック板。
【発明の詳細な説明】
【技術分野】
【０００１】
本発明は、赤外線を反射するガラス板（pane）又はガラスセラミック板、及びその製造方法に関する。本発明は、詳細には、オーブン又は暖炉用の前板、及び耐火窓ガラスに関する。
【背景技術】
【０００２】
赤外線を反射する板、とりわけ、ベーキングオーブンの板又は暖炉の覗き窓（viewing panes）が既知である。通常、これらは、可視光領域におけるよりも赤外領域における透過率が低いコーティングを備える、ガラス又はガラスセラミックから成る基板ガラスを伴う。このため、使用者は、オーブン又は暖炉の内部を見ることができ、これにより例えば、燃焼によりオーブン内で生じる赤外線が、部分的にしか環境中に放出されなくなる。
【０００３】
したがって、赤外線を反射する構造に基づき、オーブン周辺の物品の加熱が抑えられるだけでなく、板及び板の周囲が、接触時に燃焼する可能性のある温度まで加温されることを回避することができる。
【０００４】
ガラスセラミック板用の従来のコーティングは、例えば、スズをドープした酸化インジウムから構成されている。さらに、アルミニウムをドープした酸化スズ層、及びフッ素をドープした酸化スズ層が知られている。さらには約２０００ｎｍ以降の波長のためのコーティングを用いて、より高い反射率を達成することができる。
【０００５】
しかしながら、高い熱負荷を伴う場合、特に４５０℃を超える温度では、層が、部分的に永久に、赤外領域におけるそれらの反射効果を失うという、赤外線を反射する既知のコーティングについての欠点が示されている。
【０００６】
それゆえ、最大５００℃の長時間温度負荷しか実現することができていない。このため、これらのタイプのガラスセラミック板は、耐火用途の板として最適なものではない。
【０００７】
加えて、グリーンガラスからのガラスセラミックの製造におけるセラミック化プロセス中に温度は約９００℃に達する。この温度への加熱後、赤外線を反射する従来の層はそれらの効果を大幅に失う。
【０００８】
セラミック化プロセス後に赤外線を反射する層を導入することは、より複雑なプロセスであり、特に、セラミック化プロセスの過程で成形し、特に曲げることによって所望の最終形状をとるガラス板には、極めて複雑な手順でしか均質なコーティングを施すことができない。
【発明の概要】
【発明が解決しようとする課題】
【０００９】
それにひきかえ、本発明の目的は、従来技術の挙げられている欠点を少なくとも緩和する、赤外線を反射するガラス板又はガラスセラミック板を提供することである。
【００１０】
詳細には、高耐熱性を有するガラス板又はガラスセラミック板が提供されるものとする。本発明の別の目的は、簡潔且つコスト効率良く製造することができるガラス板又はガラスセラミック板を提供することである。
【００１１】
最後に、本発明の目的は、良好な光学的外観を有する板を提供することである。
【課題を解決するための手段】
【００１２】
本発明の目的は、独立請求項のいずれか一項に記載の赤外線を反射するガラス板又はガラスセラミック板、及びガラス板又はガラスセラミック板を製造する方法によって解決される。
【００１３】
本発明の好ましい実施形態及び改良形態は、個々の従属請求項から理解することができる。
【００１４】
一方、本発明は、ガラス板又はガラスセラミック板、特に、耐火窓ガラスとして、オーブン若しくは暖炉用の前板として、又はオーブンマッフルとして形成される、赤外線を反射し且つ酸化アンチモンを含有する酸化スズ層を備えるガラス板又はガラスセラミック板に関する。
【００１５】
さらに、ガラス板又はガラスセラミック板は、４．２未満、好ましくは３．５未満の熱膨張係数ａを有するガラス又はガラスセラミックの基板を備える。したがって、高耐熱性を有するガラス、又はガラスセラミックが使用される。
【００１６】
アンチモンをドープした酸化スズ層は、単層反射層として形成される。単層反射層は、その構造から光学的な交互層系のようには反射しない層として理解される。むしろ、アンチモンによって生じる欠陥、及びドーピングによる遊離電子の結晶特性から、アンチモンをドープした酸化スズ層は、赤外領域における反射効果に関して用途があると考えられる。
【００１７】
反対に、可視領域において、上記層は透明であり、それゆえ、少なくとも可視光の一部に対して透過性であるため、板を覗き窓として使用することができる。
【００１８】
本発明者等は、酸化アンチモンでドープされる酸化スズ層が、同時に生じる赤外領域における良好な反射効果と共に高耐熱性を有することを発見した。
【００１９】
とりわけ、本発明者等は、層が初めから、それゆえ熱的後処理を用いずとも可視領域において透明であり、また同時に、赤外領域において比較的高い反射率を有することを見出した。
【００２０】
とりわけ、３０００ｎｍ〜４０００ｎｍの波長でさえ、３０％超、好ましくは４０％超の反射率が達成され、これにより、可視領域における平均透過率は、４０％超、好ましくは５０％超、特に好ましくは７０％超となる。
【００２１】
本発明者等は加えて、このタイプのコーティングを用いた場合には、９００℃までの温度で焼き戻した後に、赤外線反射効果が依然として示されるだけでなく、いっそう改善されることを発見した。
【００２２】
酸化スズ層は、酸化スズを主に含有する層であると理解される。コーティングは酸化アンチモンに加えて、他の成分を含有し得ると理解される。
【００２３】
加えて、本発明によるコーティングが、或る種のスモークガラス、すなわち灰色の外観をもたらすため、着色コーティングと比べた場合に非常に優れた光学的外観を有することが判明した。
【００２４】
本発明の一実施の形態では、酸化スズ層が、ガラス又はガラスセラミックの基板に直接隣接する。それゆえ、酸化スズ層は基板上に直接導入される。本発明者等は、酸化スズ層が、任意に事前加熱される基板上に直接導入される場合でも、十分な耐摩耗性を得ることができることを発見した。
【００２５】
代替的な実施の形態では、結合剤の層が、酸化スズ層とガラス又はガラスセラミックの基板との間に配置される。
【００２６】
本発明のこの実施の形態は、ガラスの熱的後処理前、とりわけ続くセラミック化プロセス前の酸化スズ層の堆積に特に好適である。
【００２７】
複数の材料、とりわけ酸化ケイ素又は酸化アルミニウム、及び高い炭素分率を有する堆積された軟質層が、結合剤層として好適である。結合剤層は、火炎熱分解、ロール塗、噴霧、又はＰＶＤ法若しくはＣＶＤ法等の様々なタイプのコーティング方法によって導入することができる。
【００２８】
本発明の改良形態では、反射防止層が酸化スズ層上に導入され、これが、可視領域において反射防止効果を有する。これはとりわけ干渉系を伴い得る。本発明のこの実施の形態は耐火ドアの板に特に好適である。
【００２９】
板は好ましくはガラスセラミック板として形成される。これらのタイプの材料はまた、高い機械的負荷を受けることができる極めて温度安定性の平面ガラスとして提供することができる。とりわけ、かかる材料は、いわゆるゼロ膨張材料として提供することができ、このため、長さに関する熱膨張係数は２０℃〜７００℃で±０．８×１０−６Ｋ−１未満となる。
【００３０】
本発明の好ましい実施の形態では、赤外線を反射する酸化スズ層中におけるスズに対するアンチモンの比率が、０．５％〜２０％、好ましくは１％〜１２％、特に好ましくは２％〜６％となる（重量％に基づき測定）。
【００３１】
とりわけ、同時に生じる可視領域における良好な透過率と共に、好ましい範囲における特に良好な反射効果が達成され得ることが発見された。
【００３２】
赤外線を反射する酸化スズ層は好ましくは、堆積法、とりわけスパッタリングによって導入され、本発明の好ましい実施の形態では、２０ｎｍ〜２０００ｎｍ、好ましくは２００ｎｍ〜１０００ｎｍ、特に好ましくは６００ｎｍ〜７００ｎｍの厚さを有する。
【００３３】
上記層は、特に単層として形成される必要はなく、多層系の一部であってもよいと理解される。
【００３４】
反射スペクトルを２つの領域に分割するプラズマエッジは、本発明による層において、３０００ｎｍ未満、好ましくは２５００ｎｍ未満、特に好ましくは２０００ｎｍ未満に位置し得る。このように形成される板は、火が通常は強度最大値が約２５００ｎｍという極めて短い波長の放射（very short-wave radiation）を発する暖炉用の前板として特に好適である。
【００３５】
加えて、本発明は、基板、とりわけガラス基板を準備し、且つ酸化アンチモンを含有する酸化スズ層を基板上に堆積する、赤外線を反射するガラス板又はガラスセラミック板を製造する方法に関する。
【００３６】
４．２未満、好ましくは３．５未満の熱膨張係数ａを有するガラス又はガラスセラミックの基板が、上記基板として使用される。
【００３７】
均質な知覚色を有する結晶層が上記方法によって導入されることが好ましい。
【００３８】
層は好ましくは、スパッタリング、ＣＶＤ又はゾル・ゲル法によって、とりわけマグネトロンスパッタリング法によって堆積される。これらのタイプのスパッタリング法を用いてコスト効率良く大表面積をコーティングすることもできる。
【００３９】
本発明の好ましい実施の形態では、特にセラミック様に（ceramically）形成され、且つ酸化アンチモンと酸化スズとを含有するターゲットが使用される。
【００４０】
本発明のこの実施の形態は、ターゲットの組成が、スパッタリング法によって略同一の形態で基板に移行し得るという利点を有する。それゆえ一方では、使用されるターゲットは１つしか必要ない。加えて、セラミックターゲットを使用する場合、スパッタリングプロセス中の酸素の調節（metering）は絶対に必要というわけではない。
【００４１】
当然ながら、セラミックターゲットを使用する場合であっても、所望の層特性に応じて毎回、スパッタリング中に酸素を導入することは有益となり得ることが判明している。実際のところ、酸素分率が高くなると、赤外領域における反射効果が幾らか小さくなる。しかしながら、可視領域における透過率が同時にかなりの程度増大する。
【００４２】
本発明の好ましい実施の形態において、酸化アンチモンを含有する酸化スズ層は、グリーンガラス（セラミック化プロセス用のガラスブランク）上に堆積され、これは、層の堆積後にセラミック化される。
【００４３】
本発明による酸化スズ層は、赤外線を反射する効果を失うことなく、セラミック化プロセスで生じる約９００℃の温度を許容することが判明した。
【００４４】
それゆえ、層をセラミック化前に導入することができ、板を、セラミック化プロセス中に高温状態で成形し、特に曲げて、本質的にその最終形状とすることができる。
【００４５】
本発明の好ましい実施の形態では、基板が、酸化アンチモンを含有する酸化スズ層の堆積後に、少なくとも５５０℃、好ましくは少なくとも８５０℃に加熱される。かかる加熱は、必要というわけではないが、セラミック化プロセスの過程において実行してもよい。むしろ、赤外線を反射する効果が焼き戻しの際に実際に増大することが示されている。
【００４６】
赤外線を反射する酸化スズ層の堆積中、とりわけ、スパッタリング中に、本発明の好ましい実施の形態では、基板が、１５０℃〜６００℃、好ましくは３００℃〜５００℃の温度に維持される。
【００４７】
一方、基板の加熱は、とりわけ、表面に近い基板領域中の水の除去をもたらす。他方、基板の加熱によってより均質な層成長が実現され得る：
【００４８】
本発明は、６００℃超、又は実際のところ７００℃超の永久使用温度を有するガラス板又はガラスセラミック板を提供することができる。それゆえ、このような板も耐火ガラスとして好適である。
【００４９】
図面の図１〜図４を参照して本発明を以下でより詳細に説明する。
【図面の簡単な説明】
【００５０】
【図１】ガラス板又はガラスセラミック板の実施形態の例を概略的に示す図である。
【図２】例として、本発明によるガラス及び既知の比較用ガラスのスペクトル反射率曲線を示す図である。
【図３】例として、本発明によるガラス及び既知の比較用ガラスのスペクトル反射率曲線を示す図である。
【図４】ガラス板又はガラスセラミック板を製造する方法の必須の方法工程をより詳細に説明する図である。
【発明を実施するための形態】
【００５１】
図１は、セラミック基板２を備えるガラス板又はガラスセラミック板１を概略的に示す。セラミック基板２はゼロ膨張材料として形成される。酸化アンチモンを含有する酸化スズ層３が、基板２上に堆積される。本発明のこの実施形態におけるスズに対するアンチモンの比率は、約６％である。
【００５２】
図２は、本発明の種々の実施形態の例のスペクトル反射率を示す。波長をｎｍ単位でｘ軸にプロットし、スペクトル反射率の要素をｙ軸に示す。したがって、１という値は各波長の完全反射を表す。
【００５３】
曲線は全て、セラミック化プロセス後、それゆえ、７００℃を超える温度処理後のスペクトル反射率を示す。
【００５４】
曲線１０は、８００ｎｍ厚のアンチモンをドープした酸化スズ層を備える実施形態の例を示す。層１１の厚さは５５０ｎｍであり、層１２の厚さは５００ｎｍである。スペクトル反射率は、２０００ｎｍを上回る波長では厚い層よりも薄い層の場合に本質的により良好であることを認識されたい。これはプロセス技術への可能性を示す。
【００５５】
さらに、３つの材料全てのプラズマエッジが３０００ｎｍ未満に位置し、且つ可視領域におけるスペクトル反射率が３つの層全てに関して０．２未満であることを認識されたい。約２５００ｎｍの波長についてさえ、曲線１１及び曲線１２で示される２つの薄い層のスペクトル反射率は０．３超に達する。３０００ｎｍ以降、スペクトル反射率は実際のところ、曲線１１及び曲線１２による層において０．４を超える。
【００５６】
図２に対応させて、種々のガラスセラミック板のスペクトル反射率値を図３にプロットする。ここで、従来技術から既知のガラスセラミック板も調査した。
【００５７】
曲線１７は、フッ素をドープした酸化スズに基づくＩＲ反射コーティングのスペクトル反射率を示す。この材料のプラズマエッジが２０００ｎｍ〜３０００ｎｍの間に位置し、且つ該コーティングが２５００ｎｍ以降でさえ高い反射率をもたらすことを認識されたい。
【００５８】
曲線１３は、１００時間の５００℃の負荷後におけるこのコーティングのスペクトル反射率を示す。２０００ｎｍ〜５５００ｎｍの波長についての反射率は著しく低下し、且つ前板に関連する２０００ｎｍ〜４０００ｎｍの波長領域では０．２５未満に位置することが認識できる。したがって、このガラスは、５００℃の永久負荷に適さない。
【００５９】
曲線１４は、１００時間にわたる５００℃の温度処理後も赤外線を反射するコーティングを備えた別のガラスを示す。このガラスも十分な反射率値に達しない。
【００６０】
曲線１５及び曲線１６は、アンチモンをドープした酸化スズ層をセラミック化プロセス後に備えるガラスセラミック板の２つの異なる実施形態の例のスペクトル反射率を示す。赤外線を反射する略同じ良好な効果が、温度負荷を受けていない曲線１７によるガラスと同様に達成されることが認識できる。とりわけ、曲線１５及び曲線１６によるガラスセラミック板のプラズマエッジは、３０００ｎｍ未満に位置する。
【００６１】
図４を参照して、本発明の実施形態の例に従って、必須の方法工程をより詳細に説明する。この方法では、暖炉用の前板として特に使用することができるガラスセラミック板が製造される。
【００６２】
いわゆるグリーンガラス、すなわち、セラミック化プロセス用の初期材料が、本目的のためにスパッタリングユニットに初めに導入される。
【００６３】
グリーンガラスは好ましくは、マグネトロンスパッタリング法によって酸化アンチモンを含有する酸化スズ層でコーティングされる。
【００６４】
グリーンガラスは続いて、ガラスセラミックを製造するためのセラミック化プロセスに付され、この際９００℃まで加熱される。
【００６５】
所望の最終形状を得るために、セラミック化プロセス中又はその直後に、加熱した板を成形する。
【００６６】
板を冷却した後、板は、赤外線反射効果を有する非常に耐熱性のガラスとして使用することができる。とりわけ、７００℃の永久使用温度を保証することができる。
【００６７】
本発明は、実施形態の例における上記の特徴の組合せに限定されるものではなく、むしろ当業者は、記載の特徴又は方法工程の全てを技術的に意味がある何らかの方法で組み合わせるであろうと理解される。
【図１】
2010280556.tif 000003
【図２】
2010280556.tif 000004
【図３】
2010280556.tif 000005
【図４】
2010280556.tif 000006
【外国語明細書】
2010280556.tif 000007
2010280556.tif 000008
2010280556.tif 000009
2010280556.tif 000010
2010280556.tif 000011
2010280556.tif 000012
2010280556.tif 000013
2010280556.tif 000014
2010280556.tif 000015
2010280556.tif 000016
2010280556.tif 000017
2010280556.tif 000018
2010280556.tif 000019
2010280556.tif 000020
2010280556.tif 000021
2010280556.tif 000022
2010280556.tif 000023
2010280556.tif 000024
2010280556.tif 000025
2010280556.tif 000026